(57)【要約】【課題】支持体と、該支持体上に設けられ、放射線を光に変換する蛍光体を含む蛍光体層と、接合剤層と、剥離層とがこの順に積層された放射線変換シートにおいて、蛍光体層の周縁が削れてくずが発生し、そのくずが放射線画像検出器や放射線変換シート自身に混入してしまうのを防止する。【解決手段】少なくとも蛍光体層１１の周縁の側面に縁貼り部材２０を設ける。【選択図】図２
2010101722.tif 000002
【特許請求の範囲】
【請求項１】
支持体と、該支持体上に設けられ、放射線をより長い波長の光に変換する蛍光体を含む蛍光体層と、接合剤層と、剥離層とがこの順に積層された放射線変換シートであって、
少なくとも前記蛍光体層の周縁の側面に縁貼り部材が設けられていることを特徴とする放射線変換シート。
【請求項２】
前記縁貼り部材が、前記蛍光体層の前記支持体側の面とは反対側の面の外周部を被覆するものであることを特徴とする請求項１記載の放射線変換シート。
【請求項３】
前記縁貼り部材が、導電性部材を含むものであり、シート抵抗が１０８Ω以下であることを特徴とする請求項１または２記載の放射線変換シート。
【請求項４】
前記蛍光体層の互いに接する側面がなす角が面取りされているまたは円弧状に形成されていることを特徴とする請求項１から３いずれか１項記載の放射線変換シート。
【請求項５】
前記蛍光体層の前記支持体側の面とは反対側の面と側面とがなす稜角部が、面取りされているまたは断面円弧状に形成されていることを特徴とする請求項１から４いずれか１項記載の放射線変換シート。
【請求項６】
前記縁貼り部材が、前記面取りされたまたは前記断面円弧状に形成された稜角部を被覆するものであるとともに、前記蛍光体層の前記支持体側の面とは反対側の面に沿った面を形成するように設けられるものであることを特徴とする請求項５記載の放射線変換シート。
【請求項７】
前記剥離層が導電性材料を含むものであり、シート抵抗が１０８Ω以下であることを特徴とする請求項１から６いずれか１項記載の放射線変換シート。
【請求項８】
前記剥離層の前記接合剤層側の面とは反対側の面に導電性材料が塗布されており、シート抵抗が１０８Ω以下であることを特徴とする請求項１から６いずれか１項記載の放射線変換シート。
【請求項９】
前記支持体が導電性材料を含むものであり、シート抵抗が１０８Ω以下であることを特徴とする請求項１から８いずれか１項記載の放射線変換シート。
【請求項１０】
前記支持体の前記蛍光体層側の面とは反対側の面に導電性材料が塗布されており、シート抵抗が１０８Ω以下であることを特徴とする請求項１から８いずれか１項記載の放射線変換シート。
【請求項１１】
前記縁貼り部材が樹脂であることを特徴とする請求項１から１０いずれか１項記載の放射線変換シート。
【請求項１２】
前記縁貼り部材が、シリコーン系ポリマーとポリイソシアネートの硬化皮膜であることを特徴とする請求項１１記載の放射線変換シート。
【請求項１３】
請求項１から１２いずれか１項記載の放射線変換シートの製造方法であって、
前記支持体上に設けられた前記蛍光体層上に前記接合剤層および前記剥離層を形成した後、
所定の寸法に裁断し、
その後、少なくとも前記蛍光体層の周縁の側面に縁貼り部材を設けることを特徴とする放射線変換シートの製造方法。
【請求項１４】
支持体と、該支持体上に設けられ、放射線を光に変換する蛍光体を含む蛍光体層と、該蛍光体層により変換された光を検出して放射線画像を表す画像信号に変換する検出器とがこの順に積層された放射線画像検出器において、
少なくとも前記蛍光体層の周縁の側面に縁貼り部材が設けられていることを特徴とする放射線画像検出器。
【請求項１５】
前記縁貼り部材が、前記蛍光体層の前記支持体側の面とは反対側の面の外周部を被覆するものであることを特徴とする請求項１４記載の放射線画像検出器。
【請求項１６】
前記縁貼り部材が、導電性部材を含むものであり、シート抵抗が１０８Ω以下であることを特徴とする請求項１４または１５記載の放射線画像検出器。
【請求項１７】
前記蛍光体層の互いに接する側面がなす角が面取りされているまたは円弧状に形成されていることを特徴とする請求項１４から１６いずれか１項記載の放射線画像検出器。
【請求項１８】
前記蛍光体層の前記支持体側の面とは反対側の面と側面とがなす稜角部が、面取りされているまたは断面円弧状に形成されていることを特徴とする請求項１４から１７いずれか１項記載の放射線画像検出器。
【発明の詳細な説明】
【技術分野】
【０００１】
本発明は、放射線をより長い波長の光に変換する蛍光体を含む蛍光体層を備えた放射線変換シートおよびその製造方法並びに放射線画像検出器に関するものである。
【背景技術】
【０００２】
従来、医療分野などにおいて、被写体を透過した放射線の照射により被写体に関する放射線画像を記録する放射線画像検出器が各種提案、実用化されている。
【０００３】
上記のような放射線画像検出器として、たとえば、放射線の照射により電荷を発生する半導体を利用した放射線画像検出器が提案されており、そのような放射線画像検出器として、いわゆる光読取方式のものやＴＦＴ（thin film transistor、薄膜トランジスタ）、ＣＣＤ（charge coupled device）、ＣＭＯＳ（complementary metal oxide semiconductor）センサなどを用いる電気読取方式のものが提案されている。
【０００４】
そして、上記電気読取方式の放射線画像検出器としては、放射線を半導体層において直接電荷に変換して蓄積する直接変換方式のものや、放射線を蛍光体により一旦光に変換し、その変換した光をフォトダイオードなどによって電荷に変換して蓄積する間接変換方式のものが提案されている。
【０００５】
そして、上記間接変換方式の放射線画像検出器として、蛍光体を含む放射線変換シートとフォトダイオードなどの検出素子が多数配列された検出基板とを接合剤を介して接合したものが提案されている。
【０００６】
そして、たとえば、特許文献１には、検出基板に接合される放射線変換シートとして、基材と、蛍光体層と、アクリル系接合剤と、透明剥離フィルムと積層したものが提案されている。
【特許文献１】特開平７−１４０３００号公報
【発明の開示】
【発明が解決しようとする課題】
【０００７】
ここで、放射線変換シートに用いられる蛍光体層は脆く削れやすい。したがって、たとえば、放射線変換シートを検出基板に接合する前の搬送時などにおいて、放射線変換シートの蛍光体層の周縁部が削れ、その削れたくずが放射線変換シートの周囲についてしまう。そして、放射線変換シートを検出基板に接合する際、そのくずが放射線変換シートと検出基板との間に混入してしまうおそれがある。このような異物の存在は、検出基板によりノイズ信号として検出され、画質の劣化を招くことになる。
【０００８】
また、放射線変換シートを製造する過程においても、剥離フィルムを接合する前の蛍光体層の搬送時や裁断時などにおいて蛍光体層の周縁部が削れ、その削れたくずが蛍光体層と剥離フィルムとの間に混入するおそれもある。
【０００９】
本発明は、上記の事情に鑑み、蛍光体層の周縁が削れてくずが発生し、そのくずが放射線画像検出器や放射線変換シート自身に混入してしまうのを防止することができる放射線変換シートを提供することを目的とする。
【課題を解決するための手段】
【００１０】
本発明の放射線変換シートは、支持体と、支持体上に設けられ、放射線をより長い波長の光に変換する蛍光体を含む蛍光体層と、接合剤層と、剥離層とがこの順に積層された放射線変換シートであって、少なくとも蛍光体層の周縁の側面に縁貼り部材が設けられていることを特徴とする。
【００１１】
また、本発明の放射線変換シートにおいては、蛍光体層の支持体側の面とは反対側の面の外周部を縁貼り部材により被覆することができる。
【００１２】
また、縁貼り部材として、導電性部材を含み、シート抵抗が１０８Ω以下であるものを用いることができる。
【００１３】
また、蛍光体層の互いに接する側面がなす角を面取りするまたは円弧状に形成することができる。
【００１４】
また、蛍光体層の支持体側の面とは反対側の面と側面とがなす稜角部を、面取りまたは断面円弧状に形成することができる。
【００１５】
また、面取りされたまたは断面円弧状に形成された稜角部を縁貼り部材で被覆するとともに、その縁貼り部材を蛍光体層の支持体側の面とは反対側の面に沿った面を形成するように設けることができる。
【００１６】
また、剥離層として、導電性材料を含み、シート抵抗が１０８Ω以下であるものを用いることができる。
【００１７】
また、剥離層の接合剤層側の面とは反対側の面に導電性材料を塗布し、シート抵抗を１０８Ω以下にすることができる。
【００１８】
また、支持体として、導電性材料を含み、シート抵抗が１０８Ω以下であるものを用いることができる。
【００１９】
また、支持体の蛍光体層側の面とは反対側の面に導電性材料を塗布し、シート抵抗を１０８Ω以下にすることができる。
【００２０】
また、縁貼り部材として樹脂を用いることができる。
【００２１】
また、縁貼り部材として、シリコーン系ポリマーとポリイソシアネートの硬化皮膜を用いることができる。
【００２２】
本発明の放射線変換シートの製造方法は、上記放射線変換シートの製造方法であって、支持体上に設けられた蛍光体層上に接合剤層および剥離層を形成した後、所定の寸法に裁断し、その後、少なくとも蛍光体層の周縁の側面に縁貼り部材を設けることを特徴とする。
【００２３】
本発明の放射線画像検出器は、支持体と、支持体上に設けられ、放射線を光に変換する蛍光体を含む蛍光体層と、蛍光体層により変換された光を検出して放射線画像を表す画像信号に変換する検出器とがこの順に積層された放射線画像検出器において、少なくとも蛍光体層の周縁の側面に縁貼り部材が設けられていることを特徴とする。
【００２４】
また、本発明の放射線画像検出器においては、蛍光体層の支持体側の面とは反対側の面の外周部を縁貼り部材で被覆することができる。
【００２５】
また、縁貼り部材として、導電性部材を含み、シート抵抗が１０８Ω以下であるものを用いることができる。
【００２６】
また、蛍光体層の互いに接する側面がなす角を面取りまたは円弧状に形成することができる。
【００２７】
また、蛍光体層の支持体側の面とは反対側の面と側面とがなす稜角部を、面取りまたは断面円弧状に形成することができる。
【発明の効果】
【００２８】
本発明の放射線変換シートおよび放射線画像検出器によれば、支持体と、支持体上に設けられ、放射線をより長い波長の光に変換する蛍光体を含む蛍光体層と、接合剤層と、剥離層とがこの順に積層された放射線変換シートにおいて、少なくとも蛍光体層の周縁の側面に縁貼り部材を設けるようにしたので、放射線変換シートの搬送時などにおいて蛍光体層の周縁が削れてくずを発生してしまうのを防止することができる。
【００２９】
また、剥離層を蛍光体層上に設ける前に縁貼り部材を設けるようにした場合には、蛍光体層と剥離層との間にくずが混入するのを防止することができる。
【００３０】
また、本発明の放射線変換シートにおいて、蛍光体層の支持体側の面とは反対側の面の外周部を縁貼り部材により被覆するようにした場合には、剥離層を蛍光体層上に設ける前に、蛍光体層の周縁が削れてしまうのをさらに防止することができる。
【００３１】
また、縁貼り部材として、導電性部材を含み、シート抵抗が１０８Ω以下であるものを用いるようにした場合には、静電気力によって縁貼り部材にゴミが付着し、そのゴミが放射線画像検出器に混入してしまうのを防止することができる。
【００３２】
また、蛍光体層の互いに接する側面がなす角を面取りするまたは円弧状に形成するようにした場合には、削れやすい角の部分をなくすことができるので、さらにくずの発生を防止することができる。
【００３３】
また、蛍光体層の支持体側の面とは反対側の面と側面とがなす稜角部を、面取りまたは断面円弧状に形成するようにした場合には、削れやすい稜角部をなくすことができるので、さらにくずの発生を防止することができる。
【００３４】
また、面取りされたまたは断面円弧状に形成された稜角部を縁貼り部材で被覆するとともに、その縁貼り部材を蛍光体層の支持体側の面とは反対側の面に沿った面を形成するように設けた場合には、蛍光体層と縁貼り部材との段差をなくすことができるので、蛍光体層および縁貼り部材上に剥離層を真っ直ぐに貼り付けることができる。
【００３５】
また、剥離層として、導電性材料を含み、シート抵抗が１０８Ω以下であるものを用いるようにした場合、もしくは剥離層の接合剤層側の面とは反対側の面に導電性材料を塗布し、シート抵抗を１０８Ω以下にした場合には、静電気力によって剥離層にゴミが付着し、そのゴミが放射線画像検出器に混入してしまうのを防止することができる。
【００３６】
また、支持体として、導電性材料を含み、シート抵抗が１０８Ω以下であるものを用いるようにした場合、もしくは支持体の蛍光体層側の面とは反対側の面に導電性材料を塗布し、シート抵抗を１０８Ω以下にした場合には、静電気力によって支持体にゴミが付着し、そのゴミが放射線画像検出器に混入してしまうのを防止することができる。
【００３７】
本発明の放射線変換シートの製造方法によれば、支持体上に設けられた蛍光体層上に接合剤層および剥離層を形成した後、所定の寸法に裁断し、その後、少なくとも蛍光体層の周縁の側面に縁貼り部材を設けるようにしたので、裁断の際に切りくずが発生し、そのくずが蛍光体層の表面に付着するのを防止することができる。
【発明を実施するための最良の形態】
【００３８】
以下、図面を参照して本発明の放射線変換シートの一実施形態について説明する。図１は、本実施形態の放射線変換シートの斜視図であり、図２は、図１に示す放射線変換シートの２−２線断面図である。
【００３９】
本実施形態の放射線変換シート１は、図１および図２に示すように、支持体１０と、支持体１０上に設けられ、放射線をより長い波長の光に変換する蛍光体を含む蛍光体層１１と、接合剤層１２と、剥離フィルム１３とがこの順に積層されたものである。
【００４０】
そして、支持体１０および蛍光体層１１の周縁の側面に縁貼り部材２０が設けられている。縁貼り部材２０は、支持体１０および蛍光体層１１の周縁の側面だけでなく、図２に示すように、支持体１０の蛍光体層１１側の面とは反対側の面の外周部１０ａも被覆するように設けられている。
【００４１】
支持体１０は、その上に蛍光体層１１が形成され、その蛍光体層１１を支持するものである。支持体１０としては、たとえば、樹脂などの有機物からなるフィルムを利用することができる。
【００４２】
具体的には、ポリエチレンテレフタレート、セルロースアセテート、ポリエステル、ポリエチレンテレフタレート、ポリアミド、ポリイミド、トリアセテート、ポリカーボネートなどからなるものを用いることができる。
【００４３】
また、支持体の厚さとしては、２０μｍ以上２ｍｍ以下、さらに７０μｍ以上０．５ｍｍ以下であることが望ましい。
【００４４】
蛍光体層１１は、上述したとおり放射線の照射を受けてその放射線をより長い波長の光に変換するものである。変換後の長波長の光としては、近紫外、可視、近赤外が好ましく、特に可視が好ましい。なお、本実施形態においては、可視光に変換するものを利用するものとする。
【００４５】
本実施形態の蛍光体層１１は、放射線を可視光に変換する蛍光体を含むものであるが、その蛍光体としては、たとえば、ＧＯＳ（Ｇｄ２Ｏ２Ｓ：Ｔｂ）粒子や、柱状結晶からなるＣｓＩ：ＮａおよびＣｓＩ：Ｔｌのうちの少なくとも１つを利用することができる。なお、蛍光体層１１の形成方法については、後述する実施例において詳細に説明する。
【００４６】
接合剤層１２は、剥離フィルム１３と蛍光体層１１とを接合するものであるとともに、剥離フィルム１３が剥がされた後は、蛍光体層１１と固体検出器などとを接合するものである。接合剤層１２は、たとえば、アクリル系の材料から形成される。
【００４７】
剥離フィルム１３は、蛍光体層１１を保護するものであるとともに、蛍光体層１１と固体検出器などとが接合される際には剥離されるものである。
【００４８】
縁貼り部材２０は、上述したように支持体１０および蛍光体層１１の周縁の側面に設けられるものであり、たとえば、樹脂などから形成される。具体的には、縁貼り部材２０として、シリコーン系ポリマーとポリイソシアネートの硬化皮膜を形成することができる。
【００４９】
シリコーン系ポリマーとしては、主としてポリシロキサン単位を有する成分（ポリマー、プレポリマーまたはモノマー）と、他の成分（ポリマー、プレポリマーまたはモノマー）との縮合反応あるいは重付加反応により、これらが交互、ブロックあるいはペンダントに結合したポリマーを意味する。例えば、ポリシロキサン単位を有するポリウレタン、ポリシロキサン単位を有するポリウレア、ポリシロキサン単位を有するポリエステル、ポリシロキサン単位を有するアクリル樹脂を挙げることができる。
【００５０】
例えば、上記ポリウレタン、ポリウレア及びポリエステルを合成するには、反応成分であるポリアミンやポリオールの一部又は全部を、上記ポリシロキサン単位を持つポリマー（好ましくはプレポリマー：一般に平均分子量５００〜１００００）で末端に水酸基やアミノ基を有する成分を置き換えて、ポリイソシアネートとの重付加反応、他塩基酸等との縮合反応などを行なうことにより得ることができる。上記アクリル樹脂については、ペンダントに水酸基やアミノ基等の官能基を有するアクリル樹脂を用意し、この官能基に反応できる官能基を有するポリシロキサン単位を持つ上記プレポリマーを反応させることにより得ることができる。このようなシリコーン系ポリマーは、ダイアロマーＳＰタイプ（大日精化（株）製）として市販されており、容易に入手することができる。このようなシリコーン系ポリマーは、ポリイソシアネートと反応可能な活性水素を有する基（好ましくは水酸基、アミノ基）を一般に有しているものを使用することが有利である。これにより、得られる硬化皮膜が、ポリイソシアネートでシリコーン系ポリマーが架橋された硬化皮膜となることから、ゴムローラ中の可塑剤等の付着によっても汚染されることがほとんどない等の耐汚染性、更にはブロッキング性（パネル同士の接着）が顕著に向上する。そして、上記シリコーン系ポリマーは、ポリイソシアネートの−ＮＣＯと反応するために、活性水素を有する基を有するシリコーン系ポリマーが好ましい。また上記シリコーン系ポリマーは、ポリマー中にポリシロキサン単位を１０重量％以上有することが一般的で、２０〜９０重量％の範囲が好ましく、更に３０〜８０重量％の範囲が好ましい。
【００５１】
上記ポリイソシアネートとしては、各種ポリイソシアネート単量体、ＴＭＰ（トリメチロールプロパン）等のポリオールとＴＤＩ（トリレンジイソシアネート）等（ポリ）イソシアネートの付加体、ＴＤＩの二量体あるいはＴＤＩの三量体とＨＭＤＩ（ヘキサメチレンジイソシアネート）の重合体などの重合体、ポリイソシアネートと多官能性ヒドロキシルあるいはアミン化合物又はポリイソシアネートとヒドロキシポリエーテルあるいはポリエステルとの反応により得られるイソシアネトープレポリマー等の公知の化合物を目的に応じて使用することができる。上記シリコーン系ポリマーとポリイソシアネーとの混合比は、重量比で９９：１〜１０：９０（ポリマー：ポリイソシアネート）が一般的であり、９５：５〜２０：８０が好ましく、更に９０：１０〜７０：３０が好ましい。
【００５２】
また、縁貼り部材２０の厚さとしては、５μｍ以上５００μｍ以下が望ましい。
【００５３】
縁貼り部材２０を形成することによって、支持体１０と蛍光体層１１の側面が削られてくずが発生するのを防止することができる。さらに、本実施形態の放射線変換シート１においては、支持体１０および蛍光体層１１の周縁の側面だけでなく、支持体１０の蛍光体層１１側の面とは反対側の面の外周部１０ａも縁貼り部材２０によって被覆するようにしたので、支持体１０の稜角部が削れてくずが発生するのも防止することができる。
【００５４】
次に、図３に、上記実施形態の放射線変換シートの変形例の断面図を示す。
【００５５】
図３に示す放射線変換シート２は、上記実施形態の放射線変換シート１とは、縁貼り部材２０の設け方が異なる。放射線変換シート２においては、蛍光体層１１の支持体１０側の面とは反対側の面の外周部１１ａも縁貼り部材２０によって被覆するようにしている。これにより蛍光体層１１の稜角部が削れてくずが発生するのも防止することができる。
【００５６】
また、上記実施形態およびその変形例の放射線変換シートにおいて、少なくとも蛍光体層１１の互いに接する側面がなす角を面取りするようにしてもよい。図４は、上記のように面取りした蛍光体層１１の上面図である。また、図５の上面図に示すように、蛍光体層１１の互いに接する側面がなす角を円弧状に形成するようにしてもよい。なお、蛍光体層１１だけでなく、支持体１０、接合剤層１２、または剥離フィルム１３についても、図４および図５に示す蛍光体層１１と同様に、互いに接する側面がなす角を面取りする、もしくは円弧状に形成するようにしてもよい。
【００５７】
また、図６の断面図に示すように、蛍光体層１１の支持体１０側の面とは反対側の面１１ｂと側面１１ｃとがなす稜角部１１ｄを面取りするようにしてもよい。また、上記稜角
部１１ｄを断面円弧状に形成するようにしてもよい。上記のように蛍光体層１１の稜角部１１ｄを面取りまたは断面円弧状に形成することによって、蛍光体層１１の稜角部１１ｄが削れてくずが発生するのを防止することができる。
【００５８】
なお、上記のように蛍光体層１１の稜角部１１ｄを面取りまたは断面円弧状に形成するようにした場合には、図６に示すように、面取りされたまたは断面円弧状に形成された稜角部１１ｄを縁貼り部材２０によって被覆するとともに、その縁貼り部材２０が、蛍光体層１１の支持体１０側の面とは反対側の面１１ｂに沿った面を形成すように設けることが望ましい。上記のように縁貼り部材２０を設けることによって、蛍光体層１１上に剥離フィルム１３を真っ直ぐ貼ることができる。
【００５９】
また、さらに、図７の断面図に示すように、支持体１０の蛍光体層１１側の面とは反対側の面１０ｂと側面１０ｃとがなす稜角部１０ｄを面取りするようにしてもよい。また、上記稜角部１０ｄを断面円弧状に形成するようにしてもよい。上記のように支持体１０の稜角部１０ｄを面取りまたは断面円弧状に形成することによって、支持体１０の稜角部１０ｄが削れてくずが発生するのを防止することができる。
【００６０】
また、上記実施形態および変形例の放射線変換シートにおいては、縁貼り部材２０を、導電性部材を含有した材料から形成するようにしてもよい。たとえば、上記縁貼り部材のポリマーに、ＳｎＯ２：Ｓｂ、ＺｎＯなどの導電性微粒子や、カーボンブラック、フラーレン、カーボンナノチューブ等のカーボンクラスターを混合したものを利用することができる。そして、縁貼り部材２０のシート抵抗が１０８Ω以下となるようにすることが望ましい。なお、本願において、以下に示すシート抵抗（単位はΩ。Ω/□あるいはΩ/squareで表わすこともある）は、JIS K7194-1994に準じて測定するものとする。
【００６１】
また、剥離フィルム１３として、導電性材料を含む材料から形成されたものを利用するようにしてもよい。たとえば、制電性ポリ塩化ビニルシート、非帯電性ポリエチレンフィルムなどを利用することができる。また、その場合、シート抵抗が１０８Ω以下のものを利用することが望ましい。
【００６２】
また、剥離フィルム１３として、接合剤層１２側の面とは反対側の面に導電性材料が塗布されたものを利用してものよい。具体的には、ポリエチレンテレフタレートなどの樹脂からなるフィルム上に、シロキサン系帯電防止剤、樹脂系オレフィン、樹脂系ポリエステルおよびＵＶ硬化型ハードコート剤などの導電性材料を塗布したものを利用することができる。
【００６３】
また、支持体１０として、導電性材料を含む材料から形成されたものを利用するようにしてもよい。たとえば、上記縁貼り部材のポリマーに、ＳｎＯ２：Ｓｂ、ＺｎＯなどの導電性微粒子や、カーボンブラック、フラーレン、カーボンナノチューブ等のカーボンクラスターを混合したものを利用することができる。また、その場合、シート抵抗が１０８Ω以下のものを利用することが望ましい。
【００６４】
また、支持体１０として、蛍光体層１１側の面とは反対側の面に導電性材料が塗布されたものを利用してものよい。具体的には、ポリエチレンテレフタレートなどの樹脂からなるフィルム上に、シロキサン系帯電防止剤、樹脂系オレフィン、樹脂系ポリエステルおよびＵＶ硬化型ハードコート剤などの導電性材料を塗布したものを利用することができる。
【００６５】
次に、上述した放射線変換シートを用いた放射線画像検出器について説明する。図８は、放射線画像検出器の構成を示す断面図である。
【００６６】
放射線画像検出器５は、上述した放射線変換シート１〜４から剥離フィルム１３を剥離した後、その剥離後の放射線変換シートを接合剤層１２を介して固体検出器３０に接合したものである。
【００６７】
放射線変換シートの構成は上述したとおりである。
【００６８】
固体検出器３０は、２次元状に多数配列された画素３２と、画素行毎に設けられ、その画素行の各画素３２に入力される走査信号が流される多数の走査線（図示省略）と、画素列毎に設けられ、その画素列の各画素３２によって検出された画素信号が流れ出すデータ線（図示省略）とが基板３１に設けられたものである。
【００６９】
固体検出器３０における各画素３２は、放射線変換シートの蛍光体層１１により変換された可視光を光電変換するフォトダイオード部とフォトダイオード部において光電変換された電荷信号を画素信号として読み出すためのＴＦＴスイッチとを備えている。
【００７０】
また、固体検出器３０としては、上述したような電気読取方式の固体検出器に限らず、光読取方式の固体検出器を用いるようにしてもよい。光読取方式の固体検出器としては、具体的には、たとえば、波長変換層に変換された可視光を透過する第１の電極層、第１の電極層を透過した可視光の照射を受けることにより電荷を発生する記録用光導電層、記録用光導電層において発生した電荷のうち一方の極性の電荷に対しては絶縁体として作用し、且つ他方の極性の電荷に対しては導電体として作用する電荷輸送層、読取光の照射を受けることにより電荷を発生する読取用光導電層、および読取光を透過する透明線状電極と読取光を遮光する遮光線状電極とからなる第２の電極層をこの順に積層してなるものを用いることができる。そして、放射線変換シートの蛍光体層が第１の電極層側に配置されるように設けるようにすればよい。
【００７１】
以下、上述した放射線変換シートの実施例を説明する。
【実施例１】
【００７２】
１）シンチレータシートの形成
ポリビニルブチラール樹脂、ウレタン樹脂脂および可塑剤の混合物２０重量％を、トルエン、２-ブタノールおよびキシレンの混合溶剤８０重量％に溶解し、十分に攪拌して結合剤溶液を作成した。
【００７３】
そして、この結合剤溶液と平均粒子径５μｍのＧｄ２Ｏ２Ｓ：Ｔｂ蛍光体とを固形成分として１５：８５の質量％比で混合し、ボールミルで分散処理して蛍光体塗布液を調製した。
【００７４】
そして、この蛍光体塗布液をドクターブレードを用いて、シリコーン系離型剤が塗布されたＰＥＴ（ポリエチレンテレフタレートシート）（仮支持体、厚み：１９０μｍ）の表面に、４３０ｍｍの巾で塗布し乾燥した後、仮支持体から剥離して、蛍光体シート（厚み：３００μｍ）を得た。
【００７５】
２）導電性層の形成
下記の組成の材料にＭＥＫ（メチルエチルケトン）５ｇに加え、混合分散して塗布液を調製した。そして、この塗布液をＰＥＴ（支持体、厚み：１８８μｍ、ヘイズ度２７％、ルミラー（登録商標）Ｓ−１０、東レ株式会社製）の表面にドクターブレードを用いて塗布し、乾燥させ、硬化させ、導電性層（膜厚：５μｍ）を形成した。
【００７６】
樹脂：飽和ポリエステル樹脂（バイロン３００（登録商標）、東洋紡株式会社製）のＭＥ
Ｋ溶液（固形分３０重量％）  ２０ｇ
硬化剤：ポリイソシアネート（オレスターＮＰ３８−７０Ｓ（登録商標）（固形分７
０％）、三井東圧株式会社製）  ２ｇ
導電剤：ＳｎＯ２（Ｓｂドープ）針状微粒子のＭＥＫ分散体（固形分３０重量％）  ５
０ｇ
３）光反射層の形成
続いて、下記組成の材料をＭＥＫ３８７ｇに加え、混合分散して塗布液を作製した。この塗布液を導電性層の表面にドクターブレードを用いて塗布し、乾燥して、光反射層（層厚、約１００μｍ）を形成した。
【００７７】
光反射性物質：高純度アルミナ微粒子（平均粒子経：０．４μｍ）  ４４４ｇ
結合剤：軟質アクリル樹脂（クリスコートＰ−１０１８ＧＳ（登録商標）「２０％トルエ
ン溶液」、大日本インキ化学工業株式会社製）  １００ｇ
４）シンチレータシートと光反射層との接合
光反射層の面上に、１）で作製したシンチレータシートを塗布形成時の裏面（仮支持体側）が接するようにして重ね、これをカレンダー機を用いて総荷重２３００ｋｇ、上側ロール４５℃、下側ロール４５℃、送り速度０．３ｍ／分にて加熱圧縮した。これにより、シンチレータシートは光反射層に完全に融着した。熱圧縮後の層厚は２００μｍであった。
【００７８】
５）接合剤層および剥離フィルムの形成
続いて、接合剤層および剥離フィルムを形成した。粘着シートとして、ＰＥＴライナー３８μｍ（軽剥離）／アクリル系接合剤層１５μｍ／ＰＥＴライナー７５μｍ（重剥離）の構成のものを用い、軽剥離側の剥離フィルムを剥離し、蛍光体層と接合した。
【００７９】
６）縁貼り部材の形成
１）〜５）で作製した放射線変換シートを規定のサイズに裁断した後、縁貼り部材のディスペンサ−にセットし、ロボットを制御して蛍光体層の周縁の側面を縁貼り部材で被覆した。縁貼り部材としては、下記組成の混合物をメチルエチルケトン１５０ｇに溶解させて調製した被覆液を使用した。
【００８０】
シリコーン系ポリマー：ポリジメチルシロキサン単位を有するポリウレタン（大日精化
（株）、ダイアロマ-ＳＰ３０２３[１５％メチルエチルケトン溶
液]）  ７００ｇ
架橋剤：ポリイソシアネート（大日精化（株）、クロスネートＤ−７０［５０％溶液］）
３０ｇ
黄変防止剤：エポキシ樹脂（油化シェルエポキシ（株）、エピ コート＃１００１［固
形］）  ６ｇ
滑り剤：アルコール変成シリコーン（信越化学（株）、Ｘ−２ ２−２８０９［６６％キ
シレン含有ペースト］）  ２ｇ
そして、得られた被覆液を、コロナ放電処理済の放射線変換シートの端部全周（端部から１ｍｍ内側までを含む）に塗布し、室温で充分に乾燥して、膜厚約２５μｍの端部皮膜を形成した。
【実施例２】
【００８１】
実施例１の５）において粘着シートを貼り付ける前に、実施例の１）〜４）で作製した放射線変換シートを規定のサイズに裁断し、その裁断後の放射線変換シートの蛍光体層の周縁の側面と、蛍光体層の支持体側の面とは反対側の面の外周部を縁貼り部材で被覆した。そして、最後に実施例の５）と同様に粘着シートを貼り付けた。
【実施例３】
【００８２】
実施例１において、縁貼り部材にカーボンブラックを２０重量％含有させた。
【実施例４】
【００８３】
実施例１において、放射線変換シートの角（互いに接する側面がなす角）を半径１ｍｍの曲率がでるようにカットした。
【実施例５】
【００８４】
実施例１において、支持体の非接合面（蛍光体層側の面とは反対側の面）の外周を面取りした。
【実施例６】
【００８５】
実施例１の５）において、粘着シートの重剥離側の剥離フィルムとして、非帯電性ポリエチレンフィルムを用いた。
【００８６】
上記[実施例１]〜[実施例６]によって作製された放射線変換シートは、いずれも異物の混入はなく良好なものであり、また、その放射線変換シートを用いて作製した放射線画像検出器も異物の購入はなく良好なものであった。
【図面の簡単な説明】
【００８７】
【図１】本発明の放射線変換シートの一実施形態を示す斜視図
【図２】図１に示す放射線変換シートの２−２線断面図
【図３】本発明の放射線変換シートの実施形態の変形例を示す断面図
【図４】本発明の放射線変換シートの実施形態の蛍光体層の変形例を示す上面図
【図５】本発明の放射線変換シートの実施形態の蛍光体層の変形例を示す上面図
【図６】本発明の放射線変換シートの実施形態の変形例を示す断面図
【図７】本発明の放射線変換シートの実施形態の変形例を示す断面図
【図８】本発明の放射線変換シートの一実施形態を用いた放射線画像検出器を概略構成を示す断面図
【符号の説明】
【００８８】
１-４  放射線変換シート
５     放射線画像検出器
１０   支持体
１０ｄ 稜角部
１１   蛍光体層
１２   接合剤層
１３   剥離フィルム
２０   縁貼り部材
３０   固体検出器
３１   基板
３２   画素
【図１】
2010101722.tif 000003
【図２】
2010101722.tif 000004
【図３】
2010101722.tif 000005
【図４】
2010101722.tif 000006
【図５】
2010101722.tif 000007
【図６】
2010101722.tif 000008
【図７】
2010101722.tif 000009
【図８】
2010101722.tif 000010